СПОСОБ ПРОИЗВОДСТВА СТАЛЬНОГО ЛИСТА С ЧЕРНЫМ ПОКРЫТИЕМ И СПОСОБ ПРОИЗВОДСТВА ФОРМОВАННОГО ИЗДЕЛИЯ ИЗ СТАЛЬНОГО ЛИСТА С ЧЕРНЫМ ПОКРЫТИЕМ

1. Способ производства стального листа с черным покрытием, включающий в себя:
обеспечение стального листа с содержащим алюминий и магний цинковым покрытием, полученным способом погружения в расплав, который включает в себя полученный способом погружения в расплав слой содержащего алюминий и магний цинкового покрытия, содержащий 1,0 мас.% или более и 22,0 мас.% или менее алюминия, 1,5 мас.% или более и 10,0 мас.% или менее магния; и
контактирование стального листа с содержащим алюминий и магний цинковым покрытием, полученным способом погружения в расплав, с водяным паром в замкнутом сосуде, причем:
концентрация кислорода в замкнутом сосуде составляет 13% или менее.
2. Способ по п. 1, дополнительно включающий в себя формирование пленки неорганического покрытия на поверхности стального листа с содержащим алюминий и магний цинковым покрытием, полученным способом погружения в расплав.
3. Способ по п. 2, в котором пленка неорганического покрытия включает в себя одно или более соединений, выбранных из группы, состоящей из оксида вентильного металла, оксоата вентильного металла, гидроксида вентильного металла, фосфата вентильного металла и фторида вентильного металла.
4. Способ по п. 3, в котором вентильный металл является одним или более металлами, выбранными из группы, состоящей из титана, циркония, гафния, ванадия, ниобия, тантала, вольфрама, кремния и алюминия.
5. Способ по п. 1, дополнительно включающий в себя формирование пленки покрытия из органической смолы на поверхности стального листа с содержащим алюминий и магний цинковым покрытием, полученным способом погружения в расплав.
6. Способ по п. 5, в котором:
органическая смола, содержащаяся в пленке покрытия из органической смолы, является смолой на основе уретана, полученной путем реакции многоатомных спиртов, состоящих из многоатомного спирта на основе эфира и многоатомного спирта на основе сложного эфира, с полиизоцианатом,
причем доля многоатомного спирта на основе эфира в многоатомных спиртах составляет от 5 мас.% до 30 мас.%.
7. Способ по п. 6, в котором пленка покрытия из органической смолы дополнительно включает в себя поливалентный фенол.
8. Способ по п. 5, в котором пленка покрытия из органической смолы включает в себя смазку.
9. Способ по п. 5, в котором пленка покрытия из органической смолы включает в себя одно или более соединений, выбранных из группы, состоящей из оксида вентильного металла, оксоата вентильного металла, гидроксида вентильного металла, фосфата вентильного металла и фторида вентильного металла.
10. Способ по п. 9, в котором вентильный металл является одним или более металлами, выбранными из группы, состоящей из титана, циркония, гафния, ванадия, ниобия, тантала, вольфрама, кремния и алюминия.
11. Способ по п. 5, в котором пленка покрытия из органической смолы является слоем ламината или слоем покрытия.
12. Способ по п. 5, в котором пленка покрытия из органической смолы является прозрачной пленкой покрытия.
13. Способ производства формованного изделия из стального листа с черным покрытием, включающий в себя:
обеспечение стального листа с содержащим алюминий и магний цинковым покрытием, полученным способом погружения в расплав, который включает в себя полученный способом погружения в расплав слой содержащего алюминий и магний цинкового покрытия, содержащий 1,0 мас.% или более и 22,0 мас.% или менее алюминия, 1,5 мас.% или более и 10,0 мас.% или менее магния;
контактирование стального листа с содержащим алюминий и магний цинковым покрытием, полученным способом погружения в расплав, с водяным паром в замкнутом сосуде; и
формование стального листа с содержащим алюминий и магний цинковым покрытием, полученным способом погружения в расплав, до или после контактирования стального листа с содержащим алюминий и магний цинковым покрытием, полученным способом погружения в расплав, с водяным паром, причем:
концентрация кислорода в замкнутом сосуде составляет 13% или менее.